"温度25°Cで周波数1MHzにおける比誘電率が2.2以上5.4以下である基油と、12-ヒドロキシステアリン酸リチウムからなる増ちょう剤と、を含有することを特徴とするグリース。内輪、外輪、および内輪の軌道面と外輪の軌道面との間に転動自在に配されている転動体を備え、前記軌道面と転動体との間の潤滑を行うグリースとして、請求項1記載のグリースが封入されていることを特徴とする転がり軸受。この発明の課題は、転がり軸受で良く用いられる12-ヒドロキシステアリン酸リチウムを増ちょう剤として含有するグリースとして、軸受内部でチャネリング型の挙動を示すものを提供することである。上記課題を解決するために、この発明のグリースは、温度25°Cで周波数1MHzにおける比誘電率が2.2以上5.4以下である基油と、12-ヒドロキシステアリン酸リチウムからなる増ちょう剤と、を含有することを特徴とする。グリースは、同じ増ちょう剤を同じ含有率で使用して同じ方法で作製した場合でも、使用する基油が異なると、得られる物性が大きく異なる。特に、12-ヒドロキシステアリン酸リチウムを増ちょう剤として含有するグリースは、組み合わせる基油が異なるとグリースの降伏応力が異なる。グリースの降伏応力は増ちょう剤の網目構造の強さに比例するため、増ちょう剤が強固な網目構造を形成するグリースほど降伏応力が大きくなる。増ちょう剤に対する親和性が高い基油を含有するグリースは、増ちょう剤が強固な網目構造を形成しやすく、親和性が低い基油を含有するグリースは、増ちょう剤が強固な網目構造を形成しにくいと考えられる。しかし、基油と増ちょう剤の親和性が高すぎると、増ちょう剤が基油に過度に分散して強固な網目構造を形成しにくくなる。基油と増ちょう剤の親和性には、それぞれの化学構造が影響していると考えられるが、この発明では、基油の極性の大小を示す比誘電率を増ちょう剤に対する親和性の指標とした。この発明においては、12-ヒドロキシステアリン酸リチウムを増ちょう剤として含有するグリースの基油として、温度25°Cで周波数1MHzにおける比誘電率が2.2以上5.4以下である基油を使用する。この基油は、増ちょう剤である12-ヒドロキシステアリン酸リチウムに対して適度な親和性を有するため、このグリースでは、増ちょう剤の網目構造が強固に形成される。そして、このグリースを転がり軸受内に封入して軸受を起動し、起動時と定常状態でのトルクを測定したところ、両トルクの差が大きくなり、チャネリング型の挙動を示すことが確認された。また、この発明のグリースは、上述のように、増ちょう剤が強固な網目構造を形成するため、増ちょう剤の含有率が低くてもグリースを硬くすることができる。つまり、この発明のグリースは、同じちょう度の他のグリースよりも増ちょう剤の含有率が低いため、このことによるトルク低減効果と潤滑性能の向上も期待できる。また、増ちょう剤の網目構造が発達しているほど増ちょう剤の基油に対する分散性が良好になるため、音響特性の向上も期待できる。この発明の転がり軸受は、内輪、外輪、および内輪の軌道面と外輪の軌道面との間に転動自在に配されている転動体を備え、前記軌道面と転動体との間の潤滑を行うグリースとして、温度25°Cで周波数1MHzにおける比誘電率が2.2以上5.4以下である基油と、12-ヒドロキシステアリン酸リチウムからなる増ちょう剤と、を含有するグリースが封入されていることを特徴とする。この発明のグリースは、12-ヒドロキシステアリン酸リチウムを増ちょう剤として含有するグリースであって、転がり軸受の内部でチャネリング型の挙動を示す。よって、このグリースが封入された転がり軸受は、定常状態でのトルクが低くなる。以下、この発明の実施形態について説明する。この発明の転がり軸受の一実施形態として、図1に示す深溝玉軸受が挙げられる。この深溝玉軸受は、内輪1、外輪2、複数の玉転動体3、保持器4、および1対のシール密封装置5からなる。玉3は、内輪1の軌道溝軌道面1aと外輪2の軌道溝軌道面2aとの間に、転動自在に配されている。この軸受の内部に、軌道溝1a,2aと転動体3との間の潤滑を行うグリース6が封入されている。このグリース6は、基油が、温度25°Cで周波数1MHzにおける比誘電率が2.2以上5.4以下であり、増ちょう剤が12-ヒドロキシステアリン酸リチウムである。このグリース6は、12-ヒドロキシステアリン酸リチウムと前記基油エステル油、グリコール油等の混合物を、12-ヒドロキシステアリン酸リチウムが溶解する温度まで加熱した後、冷却して半固形状にしたものである。12-ヒドロキシステアリン酸リチウムの含有率は、グリース全量に対して5~25質量である。このグリース6は、軸受内部でチャネリング型の挙動を示すため、この実施形態の転がり軸受は、定常状態でのトルクが低くなる。以下に、この発明のグリースを構成する各成分について詳細に説明する。基油についてこの発明のグリースが含有する基油は、温度25°Cで周波数1MHzにおける比誘電率が2.2以上5.4以下の潤滑油であればよい。前記比誘電率が2.2以上5.4以下の範囲にある潤滑油としては、エーテル油、エステル油、グリコール油等が挙げられる。エーテル油としては、モノアルキルトリフェニルエーテル、アルキルジフェニルエーテル、ジアルキルジフェニルエーテル、ペンタフェニルエーテル、テトラフェニルエーテル、モノアルキルテトラフェニルエーテル、ジアルキルテトラフェニルエーテル等のフェニルエーテル油等が挙げられる。エステル油としては、芳香族エステル油、炭酸エステル油、ポリオールエステル油等が挙げられる。芳香族エステル油としては、芳香族系三塩基酸と分岐鎖状アルコールとの反応で得られるトリメリット酸エステル油やトリメシン酸エステル油具体的には、トルオクチルトリメリテート、トリデシルトリメリテート等、芳香族系四塩基酸と分岐鎖状アルコールとの反応で得られるピロメリト酸エステル油具体的には、テトラオクチルピロメリテート等が挙げられる。ポリオールエステル油としては、多価アルコールと一塩基酸との反応によって得られるものが挙げられる。多価アルコールと反応させる一塩基酸は、一種類を用いてもよいし、二種類以上を用いてもよい。また、多価アルコールと一塩基酸及び二塩基酸の混合脂肪酸とのオリゴエステルであるコンプレックスエステル油も挙げられる。ポリオールエステル油を得るために用いる多価アルコールとしては、トリメチロールプロパンTMP、ペンタエリスリトールPE、ジペンタエリスリトールDPE、ネオペンチルグリコールNPG、2-メチル-2-プロピル-1,3-プロパンジオールMPPD等が挙げられる。ポリオールエステル油を得るために用いる一塩基酸としては、主に炭素数が4以上16以下である一価の脂肪酸が用いられる。具体的には、酪酸、吉草酸、カプロン酸、カプリル酸、エナント酸、ペラルゴン酸、カプリン酸、ウンデカン酸、ラウリン酸、ミステリン酸、パルミチン酸、牛脂脂肪酸、スレアリン酸、カプロレイン酸、パルミトレイン酸、ペトロセリン酸、オレイン酸、エライジン酸、アスクレピン酸、バクセン酸、ソルビン酸、リノール酸、リノレン酸、アビニン酸、リシノール酸等が挙げられる。グリコール油としては、非水溶性モノオール型グリコール油、非水溶性ジオール型グリコール油等が挙げられる。これらの基油は、一種類を単独で用いてもよいし二種類以上を併用してもよい。添加剤についてこの発明のグリースは、各種性能をさらに向上させるため、この発明の目的を損なわない含有量で、各種添加剤が添加されていてもよい。添加剤としては、例えば、酸化防止剤、防錆剤、極圧剤、油性向上剤、金属不活性化剤等が挙げられる。酸化防止剤としては、例えば、アミン系酸化防止剤、フェノール系酸化防止剤、硫黄系酸化防止剤、ジチオリン酸亜鉛、ジチオカルバミン酸亜鉛が挙げられる。防錆剤としては、例えば、スルホン酸金属塩、エステル系防錆剤、アミン系防錆剤、ナフテン酸金属塩、コハク酸誘導体が挙げられる。極圧剤としては、例えば、リン系極圧剤、ジチオリン酸亜鉛、有機モリブデンが挙げられる。油性向上剤としては、例えば、脂肪酸、動植物油が挙げられる。金属不活性化剤としては、例えば、ベンゾトリアゾールが挙げられる。以下、この発明を具体的な実施例を示して説明する。[グリースの調製]12-ヒドロキシステアリン酸リチウムと、下記の表1に示す性状の5種類の基油を用意し、以下の方法でNo1~No5のグリースを調製した。12-ヒドロキシステアリン酸リチウムと各基油は、グリース中の12-ヒドロキシステアリン酸リチウムの含有率が11質量となるように配合した。先ず、ステンレス製ビーカーに、基油44.5gと12-ヒドロキシステアリン酸リチウム5.5gを入れて、攪拌しながら各基油に対する増ちょう剤の溶解温度No1では212°C、No2と3では207°C、No4では220°C、No5では197°Cまで加熱することで、基油に12-ヒドロキシステアリン酸リチウムを完全に溶解させて液状物を得た。この液状物を予め水冷しておいたアルミニウム製バットに流し込み、このバットを流水で冷却することで半固形状物を得た。この半固形状物を3本ロールミルにかけて、グリースを得た。[降伏応力の測定]No1~5のグリースの降伏応力を、レオメーターにより、温度:30°C、周波数:10Hz、剪断応力:10~5000Paの条件で測定した。具体的には、オシレーションモードで、貯蔵弾性率G’と損失弾性率Gの比で定義される損失正接tanδ=G/G’が1を超える時の剪断応力を、降伏応力値とした。そして、No4のグリースの降伏応力値を1とした相対値を算出した。その結果も下記の表1に併せて示す。[トルク試験]No1~5のグリースを、それぞれ図1に示す構造で呼び番号6305の深溝玉軸受に3.4g封入してNo1~5の転がり軸受とし、これらの転がり軸受をアキシアル荷重Fa294N、回転速度1800rpmの条件で、室温で10分間回転して、トルクを測定した。そして、試験開始時の最大トルクを起動トルクT1とし、試験終了前20秒間のトルクの平均値を算出して、この値を回転トルク定常状態でのトルク:T2とした。この起動トルクT1と回転トルクT2の差T1-T2をトルク差として算出した。このトルク差と各グリースに含まれる基油の比誘電率との関係を、図2にグラフで示す。また、No1~3,5の転がり軸受のトルク差を、No4の転がり軸受のトルク差を1とした相対値で示した。その結果も下記の表1に併せて示す。表1から分かるように、温度25°Cで周波数1MHzにおける基油の比誘電率が2.2以上5.4以下の範囲にあるNo1~3のグリースは、この範囲外にあるNo4と5のグリースと比較して、降伏応力が著しく高くなっている。すなわち、No1~3のグリースは増ちょう剤の網目構造が強固に形成されていることが分かる。また、表1および図2のグラフから分かるように、温度25°Cで周波数1MHzにおける基油の比誘電率が2.2以上5.4以下の範囲にあるNo1~3のグリースは、この範囲外にあるNo4と5のグリースと比較して、転がり軸受に封入して使用した場合の起動時と定常状態とでのトルク差が著しく大きくなっている。すなわち、No1~3のグリースは軸受内部でチャネリング型の挙動を示していることが分かる。以上のことから、同じ増ちょう剤12-ヒドロキシステアリン酸リチウムを同じ含有率で使用して同じ方法で作製したグリースでも、温度25°Cで周波数1MHzにおける比誘電率が2.2以上5.4以下の範囲外にある基油ではなく、この範囲内にある基油を用いることで、軸受内部でチャネリング型の挙動を示すグリースが得られ、このグリースを用いることで転がり軸受の定常状態でのトルクを低くできることが分かる。"